МАССА ДЛЯ ПОЛУЧЕНИЯ ЭМАЛЕВОГО ПОКРЫТИЯ
MASS FOR PRODUCTION OF ENAMEL COATING

Изобретение относится к составам масс для получения эмалевого покрытия на изделиях из чугуна, стали.
Известна масса для получения эмалевого покрытия, состава, мас.%: фритта 75,0-96,0; муллит 2,0-15,0; глина 1,0-2,0 [1].
Задачей изобретения является повышение термостойкости эмалевого покрытия.
Технический результат достигается тем, что масса для получения эмалевого покрытия, содержащая фритту, муллит, глину, дополнительно содержит силлиманит при следующем соотношении компонентов, мас.%: фритта 82,0-83,0; муллит 4,0-10,0; силлиманит 4,0-10,0; глина 3,0-4,0.
В таблице приведены составы массы для получения эмалевого покрытия.
Таблица
Состав
Компоненты, мас.%:
Фритта
Муллит
Силлиманит
Глина
1
83,0
10,0
4,0
3,0
2
82,5
7,0
7,0
3,5
3
82,0
4,0
10,0
4,0
Термостойкость эмалевого покрытия составит 4-6 теплосмен (при 450°С нагрева) для любого состава, приведенного в таблице.
Для приготовления эмалевого покрытия используют выпускаемые промышленностью фритты: 24/70, ДМ-2, В-9, ЛГ-19. Фритту, муллит, силлиманит и глину размалывают до полного прохождения через сетку №0056. После помола компоненты дозируют в требуемых количествах и смешивают. Из полученной массы готовят суспензию с влажностью 45-55%. Суспензию наносят на подготовленную поверхность металлических изделий и закрепляют обжигом (температуру и продолжительность обжига подбирают экспериментальным путем в зависимости от состава и свойств используемой фритты и толщины эмалируемых изделий).
Источники информации
1. JP 9169543, С03С 3/072, 1997.